КАТАЛИЗАТОР ГИДРОКРЕКИНГА, СОДЕРЖАЩИЙ ЦЕОЛИТЫ БЕТА И Y, И СПОСОБ ГИДРОКРЕКИНГА УГЛЕВОДОРОДНОГО СЫРЬЯ

6
1. Композиция катализатора, которая включает компонент гидрирования, цеолит бета, имеющий общее молярное отношение диоксида кремния к оксиду алюминия меньше 30 и поглощающую способность в отношении SF, по меньшей мере, 28 мас.%, цеолит Y, имеющий размер элементарной ячейки от 24,33 до 24,38 Å (цеолит Y II) и носитель, где цеолит Y II имеет общее молярное отношение диоксида кремния к оксиду алюминия от 5,0 до 11,0, и катализатор содержит от 0,5 до 5 мас.% цеолита бета относительно общей массы цеолита бета, цеолита Y II и носителя в расчете на сухие вещества, причем катализатор имеет массовое отношение цеолита Y II к цеолиту бета от 0,5 до 5 в расчете на сухие вещества.
2
2. Композиция по п.1, в которой цеолит Y II имеет площадь поверхности менее 800 м/г.
3. Композиция по п.1, в которой компонент гидрирования выбирают из группы, состоящей из молибдена, вольфрама, никеля, кобальта и их оксидов и сульфидов.
4. Композиция по п.1, в которой размер элементарной ячейки цеолита Y II представляет собой первый размер элементарной ячейки, и катализатор включает другой цеолит Y (цеолит Y I), имеющий второй размер элементарной ячейки от 24,25 до 24,32 Å и, по меньшей мере, на 0,04 Å меньший, чем первый размер элементарной ячейки.
5. Композиция по п.1, в которой цеолит Y II получают способом, включающим следующие стадии:
a) частичный обмен ионов натрия в цеолите Y на ионы аммония;
b) прокаливание цеолита, полученного на стадии (а), в присутствии водяного пара;
c) обмен цеолита, полученного на стадии (b), с ионами аммония; и
d) прокаливание цеолита, полученного на стадии (с), в присутствии водяного пара.
6. Композиция по п.1, в которой цеолит Y II получают способом, включающим следующие стадии:
a) частичный обмен ионов натрия в цеолите Y на ионы аммония;
b) прокаливание цеолита, полученного на стадии (а), в присутствии водяного пара;
c) контакт цеолита, полученного на стадии (b), с солью фторосиликата в виде водного раствора; и
d) прокаливание цеолита, полученного на стадии (с), в присутствии водяного пара.
7. Композиция по п.1, в которой цеолит Y II получают способом, включающим следующие стадии:
a) контакт цеолита Y с солью фторосиликата в виде водного раствора; и
b) прокаливание цеолита, полученного на стадии (а), в присутствии водяного пара.
8. Композиция по п.1, в которой цеолит Y II имеет размер элементарной ячейки от 24,34 до 24,36 Å.
9. Композиция по п.1, в которой массовое отношение цеолита Y II к цеолиту бета составляет от 0,5 до 2,0 в расчете на сухие вещества.
10. Способ гидрокрекинга углеводородного сырья, который включает контактирование сырья с композицией катализатора, заявленного по пп.1-9, при температуре от 232 до 454°С и при давлении от 5171 до 24132 кПа (г) в присутствии водорода.